(57)【特許請求の範囲】
【請求項１】
カーボンナノチューブフィルムを提供する第一ステップであって、前記カーボンナノチューブフィルムは自立構造体であり、分子間力で端と端とが接続された複数のカーボンナノチューブを含み、複数の前記カーボンナノチューブは同じ方向に沿って配列され、隣接する前記カーボンナノチューブの間には第一間隙を有する第一ステップと、
前記カーボンナノチューブフィルムを懸架させて、前記カーボンナノチューブフィルムを表面処理して、前記カーボンナノチューブの表面に欠陥を形成する第二ステップと、
原子層堆積法によって、前記カーボンナノチューブフィルムにおける複数の前記カーボンナノチューブの表面にナノ材料層を成長させる第三ステップと、
前記ナノ材料層を成長させた前記カーボンナノチューブフィルムをアニーリングして、前記カーボンナノチューブフィルムを除去し、複数の無機絶縁ナノチューブを形成する第四ステップであって、複数の前記無機絶縁ナノチューブは同じ方向に沿って配列され、且つ相互に連接して無機絶縁ナノチューブフィルムを形成し、前記無機絶縁ナノチューブフィルムは自立構造体である第四ステップと、
前記無機絶縁ナノチューブフィルムを基板の成長表面に設置し、前記無機絶縁ナノチューブフィルムにおける無機絶縁ナノチューブの延伸方向は基板の成長表面に平行である第五ステップと、
前記基板の前記成長表面にエピタキシャル層を成長させる第六ステップと、
を含むことを特徴とするエピタキシャル構造体の製造方法。
【請求項２】
基板と、エピタキシャル層と、無機絶縁ナノチューブフィルムと、を含むエピタキシャル構造体であって、
前記基板は成長表面を有し、
前記エピタキシャル層は前記基板の前記成長表面に設置され、
前記無機絶縁ナノチューブフィルムは前記基板と前記エピタキシャル層との間に設置され、
前記無機絶縁ナノチューブフィルムは自立構造体であり、同じ方向に沿って配列される複数の無機絶縁ナノチューブを含み、前記無機絶縁ナノチューブの延伸方向は基板の成長表面に平行であり、前記無機絶縁ナノチューブは管状構造体であり、前記無機絶縁ナノチューブの管壁は連続な層状構造体であり、前記無機絶縁ナノチューブの管壁の厚さは１０ｎｍ〜２０ｎｍであり、
複数の前記無機絶縁ナノチューブは間隔をあけて設置されて複数の間隙を形成し、且つ複数の前記無機絶縁ナノチューブが相互に接触する箇所は、イオン結合によって結合されることを特徴とするエピタキシャル構造体。
【発明の詳細な説明】
【技術分野】
【０００１】
本発明は、エピタキシャル構造体及びその製造方法に関するものである。
【背景技術】
【０００２】
近年、特に、ＬＥＤに用いられている窒化ガリウム層などのエピタキシャル構造体が、半導体デバイスの主要な材料として注目されている。
【０００３】
その中で、現在、窒化ガリウム（ＧａＮ）をサファイア基板上に結晶成長させる方法が広く採用されているが、窒化ガリウムとサファイア基板との格子定数及び熱膨張係数（Ｃｏｅｆｆｉｃｉｅｎｔ  ｏｆ  Ｔｈｅｒｍａｌ  Ｅｘｐａｎｓｉｏｎ）は異なるため、エピタキシャル成長した窒化ガリウム層に多くの欠陥が発生する問題が起こっている。また、サファイア基板とエピタキシャル成長した窒化ガリウム層との間には大きな応力が存在するので、窒化ガリウム層が破壊され易い。これらの問題を解決するために、従来の技術では、窒化ガリウム（ＧａＮ）を非平坦な成長表面を有するサファイア基板上に結晶成長させる。このサファイア基板の非平坦な成長表面は、サファイア基板の結晶成長用の成長表面に対して、フォトエッチング（ｐｈｏｔｏｅｔｃｈｉｎｇ）微細加工方法によって、複数の溝を設けることにより形成されるものである。しかし、フォトエッチング微細加工方法は、工程が複雑で、コストが高く、また、サファイア基板の結晶成長用の成長表面の汚染によって、エピタキシャル構造体の品質に影響を与える。
【先行技術文献】
【特許文献】
【０００４】
【特許文献１】中国特許出願公開第１０１２３９７１２号明細書
【非特許文献】
【０００５】
【非特許文献１】Ｋａｉｌｉ  Ｊｉａｎｇ、Ｑｕｎｑｉｎｇ  Ｌｉ、Ｓｈｏｕｓｈａｎ  Ｆａｎ、“Ｓｐｉｎｎｉｎｇ  ｃｏｎｔｉｎｕｏｕｓ  ｃａｒｂｏｎ  ｎａｎｏｔｕｂｅ  ｙａｒｎｓ”、Ｎａｔｕｒｅ、２００２年、第４１９巻、ｐ．８０１
【発明の概要】
【発明が解決しようとする課題】
【０００６】
従って、前記課題を解決するために、本発明は製造方法が容易で、コストが低く、且つ高品質を有するエピタキシャル構造体及びその製造方法を提供する。
【課題を解決するための手段】
【０００７】
本発明のエピタキシャル構造体の製造方法は、カーボンナノチューブフィルムを提供する第一ステップであって、カーボンナノチューブフィルムは自立構造体であり、分子間力で端と端とが接続された複数のカーボンナノチューブを含み、複数のカーボンナノチューブは同じ方向に沿って配列され、隣接する前記カーボンナノチューブの間には第一間隙を有する第一ステップと、カーボンナノチューブフィルムを懸架させて、カーボンナノチューブフィルムを表面処理して、カーボンナノチューブの表面に欠陥を形成する第二ステップと、原子層堆積法によって、カーボンナノチューブフィルムにおける複数のカーボンナノチューブの表面にナノ材料層を成長させる第三ステップと、ナノ材料層を成長させたカーボンナノチューブフィルムをアニーリングして、カーボンナノチューブフィルムを除去し、複数の無機絶縁ナノチューブを形成する第四ステップであって、複数の無機絶縁ナノチューブは同じ方向に沿って配列され、且つ相互に連接して無機絶縁ナノチューブフィルムを形成し、無機絶縁ナノチューブフィルムは自立構造体である第四ステップと、無機絶縁ナノチューブフィルムを基板の成長表面に設置する第五ステップと、基板の成長表面にエピタキシャル層を成長させる第六ステップと、を含む。
【０００８】
本発明のエピタキシャル構造体は、基板と、エピタキシャル層と、無機絶縁ナノチューブフィルムと、を含むエピタキシャル構造体であって、基板は成長表面を有し、エピタキシャル層は基板の成長表面に設置され、無機絶縁ナノチューブフィルムは基板とエピタキシャル層との間に設置され、無機絶縁ナノチューブフィルムは自立構造体であり、同じ方向に沿って配列される複数の無機絶縁ナノチューブを含み、複数の無機絶縁ナノチューブは間隔をあけて設置されて複数の間隙を形成し、且つ複数の無機絶縁ナノチューブが相互に接触する箇所は、イオン結合によって結合される。
【発明の効果】
【０００９】
従来の技術と比べて、本発明のエピタキシャル構造体及びその製造方法は、カーボンナノチューブをマスク膜として、間隙を有するナノチューブフィルムを形成するので、製造方法が簡単であり、大量生産に有利であり、コストが低い。また、間隙を有するナノチューブフィルムをマスク膜として、エピタキシャル層を成長させるので、製造方法が簡単であり、基板の成長表面の汚染を防止し、エピタキシャル層の品質を高めることができる。
【図面の簡単な説明】
【００１０】
【図１】本発明の第一実施形態に係るエピタキシャル構造体の製造工程を示す図である。
【図２】本発明の第一実施形態で採用するドローン構造カーボンナノチューブフィルムの走査型電子顕微鏡写真である。
【図３】図２に示すカーボンナノチューブフィルムのカーボンナノチューブセグメントの構造を示す図である。
【図４】本発明の第一実施形態に係るカーボンナノチューブフィルムの構造を示す概略図である。
【図５】図４に示すカーボンナノチューブフィルムの一部の拡大図である。
【図６】図２に示す各カーボンナノチューブフィルムが９０度に交差して且つ積層されて形成されたカーボンナノチューブ層の走査型電子顕微鏡写真である。
【図７】本発明の第一実施形態に係るカーボンナノチューブフィルムを引っ張る方法を示す図である。
【図８】本発明の第一実施形態に係る引っ張った後のカーボンナノチューブフィルムの走査型電子顕微鏡写真である。
【図９】本発明の第一実施形態において、酸素プラズマによってカーボンナノチューブフィルムを処理しないカーボンナノチューブフィルムの表面に、原子層堆積法によって形成した酸化アルミニウム層の走査型電子顕微鏡写真である。
【図１０】本発明の第一実施形態において、酸素プラズマによってカーボンナノチューブフィルムを処理したカーボンナノチューブフィルムの表面に、原子層堆積法によって形成した酸化アルミニウム層の走査型電子顕微鏡写真である。
【図１１】本発明の第一実施形態において、カーボンナノチューブフィルムの表面に炭素を堆積した後の透過型電子顕微鏡写真である。
【図１２】本発明の第一実施形態において、炭素を堆積しないカーボンナノチューブフィルムの表面に、原子層堆積法によって形成した酸化アルミニウム層の透過型電子顕微鏡写真である。
【図１３】本発明の第一実施形態において、炭素を堆積したカーボンナノチューブフィルムの表面に、原子層堆積方法によって、形成した酸化アルミニウム層の透過型電子顕微鏡写真である。
【図１４】本発明の第一実施形態において取得した単層の酸化アルミニウムナノチューブフィルムの走査型電子顕微鏡写真である。
【図１５】本発明の第一実施形態において取得した交差して設置された二層の酸化アルミニウムナノチューブフィルムの走査型電子顕微鏡写真である。
【図１６】本発明の第一実施形態において取得した酸化アルミニウムナノチューブフィルムを示す図である。
【図１７】本発明の第一実施形態において取得した単層のナノチューブフィルムの構造を示す概略図である。
【図１８】本発明の第一実施形態において取得した交差して設置された二層のナノチューブフィルム構造を示す概略図である。
【図１９】本発明の第一実施形態に係る第一半導体層の成長工程を示す図である。
【図２０】本発明の第二実施形態に係るエピタキシャル構造体の構造を示す図である。
【図２１】本発明の第三実施形態に係るエピタキシャル構造体の製造工程を示す図である。
【図２２】本発明の第四実施形態に係るエピタキシャル構造体の構造を示す図である。
【発明を実施するための形態】
【００１１】
以下、本発明のエピタキシャル構造体及びその製造方法の実施形態について説明する。以下の各実施形態において、同じ部材は同じ記号で標示する。
【００１２】
（実施形態１）
図１を参照すると、本発明の実施形態１は、エピタキシャル構造体１０の製造方法を提供する。エピタキシャル構造体１０の製造方法は、カーボンナノチューブフィルム１００を提供するステップ（Ｓ１０）であって、カーボンナノチューブフィルム１００は自立構造体であり、分子間力で端と端とが接続された複数のカーボンナノチューブ１０４を含み、該複数のカーボンナノチューブ１０４は同じ方向に沿って配列され、隣接するカーボンナノチューブ１０４の間には第一間隙１０５を有するステップ（Ｓ１０）と、カーボンナノチューブフィルム１００を懸架させて、カーボンナノチューブフィルム１００を表面処理して、カーボンナノチューブ１０４の表面に欠陥を形成するステップ（Ｓ１１）と、原子層堆積法（ＡＬＤ）によって、カーボンナノチューブフィルム１００における複数のカーボンナノチューブ１０４の表面にナノ材料層１１０を成長させるステップ（Ｓ１２）と、ナノ材料層１１０が成長したカーボンナノチューブフィルム１００をアニーリングして、カーボンナノチューブフィルム１００を除去し、複数のナノチューブ１１２を形成し、複数のナノチューブ１１２は同じ方向に沿って配列され、且つ相互に連接してナノチューブフィルム１１４を形成し、該ナノチューブフィルム１１４は自立構造体であるステップ（Ｓ１３）と、ナノチューブフィルム１１４を基板１２０の成長表面１２２に設置するステップ（Ｓ１４）と、基板１２０の成長表面１２２にエピタキシャル層１３０を成長させるステップ（Ｓ１５）と、を含む。
【００１３】
ステップ（Ｓ１０）において、カーボンナノチューブフィルム１００は、カーボンナノチューブアレイから引き出したドローン構造カーボンナノチューブフィルムである。図２、図３、図４及び図５を参照すると、カーボンナノチューブフィルム１００は、複数のカーボンナノチューブ１０４及び複数のカーボンナノチューブ１０６からなる自立構造体である。即ち、カーボンナノチューブフィルム１００は、複数のカーボンナノチューブ１０４及び複数のカーボンナノチューブ１０６が互いに緊密に結合して形成された単純な構造体である。
【００１４】
ここで自立構造体とは、支持体材を利用せず、カーボンナノチューブフィルム１００を独立して利用することができる形態のことである。すなわち、カーボンナノチューブフィルム１００を対向する両側から支持して、カーボンナノチューブフィルム１００の構造を変化させずに、カーボンナノチューブフィルム１００を懸架させることができることを意味する。具体的には、カーボンナノチューブフィルム１００におけるカーボンナノチューブ１０４が同じ方向に沿って配列されて、分子間力で端と端とが接続されており、また、カーボンナノチューブ１０６はランダムに分散している。これにより、カーボンナノチューブフィルム１００は、自立構造体を実現することができる。端と端とが接続されているとは、軸方向或いは長手方向に、隣接するカーボンナノチューブ１０４の端と端とが接続して配列されていることを意味する。複数のカーボンナノチューブ１０４及び複数のカーボンナノチューブ１０６は単層カーボンナノチューブ、二層カーボンナノチューブ又は多層カーボンナノチューブの少なくとも一種を含む。カーボンナノチューブが単層カーボンナノチューブである場合、直径は０．５ｎｍ〜５０ｎｍであり、カーボンナノチューブが二層カーボンナノチューブである場合、直径は１．０ｎｍ〜５０ｎｍであり、カーボンナノチューブが多層カーボンナノチューブである場合、直径は１．５ｎｍ〜５０ｎｍである。
【００１５】
カーボンナノチューブフィルム１００において、複数のカーボンナノチューブ１０４は基本的に同じ方向に沿って配列されている。複数のカーボンナノチューブ１０４の延伸する方向は、カーボンナノチューブフィルム１００の表面と基本的に平行である。また、複数のカーボンナノチューブ１０４は分子間力で接続されている。具体的には、複数のカーボンナノチューブ１０４における各カーボンナノチューブは、延伸する方向において、分子間力によって、隣接するカーボンナノチューブの端と端とが接続されている。また、カーボンナノチューブフィルム１００は、少数のランダムに分散されたカーボンナノチューブ１０６を含む。しかし、大部分のカーボンナノチューブ１０４が同じ方向に沿って配列されているので、このランダムに分散されたカーボンナノチューブ１０６の延伸方向は、大部分のカーボンナノチューブ１０４の延伸方向には影響を与えない。具体的には、カーボンナノチューブフィルム１００における多数のカーボンナノチューブ１０４は、絶対的に直線状ではなくやや湾曲している。または、延伸する方向に完全に配列せず、少しずれている場合もある。従って、同じ方向に沿って配列されている多数のカーボンナノチューブ１０４において、隣同士のカーボンナノチューブ１０４が部分的に接触する可能性がある。
【００１６】
図３を参照すると、カーボンナノチューブフィルム１００は、複数のカーボンナノチューブセグメント１０８を含む。複数のカーボンナノチューブセグメント１０８は、長さ方向に沿って分子間力で端と端とが接続されている。各カーボンナノチューブセグメント１０８は、相互に平行に分子間力で結合された複数のカーボンナノチューブを含む。カーボンナノチューブセグメント１０８の長さ、厚さ、形状及び均一性は制限されない。カーボンナノチューブフィルム１００は、カーボンナノチューブアレイの選択された一部を引き出すことによって形成される。形成されたカーボンナノチューブフィルム１００の厚さは０．５ｎｍ〜１００μｍであり、例えば、１０ｎｍ、５０ｎｍ、２００ｎｍ、５００ｎｍ、１μｍ、１０μｍ、５０μｍである。形成されたカーボンナノチューブフィルム１００の幅は選択されたカーボンナノチューブアレイの幅と関係し、形成されたカーボンナノチューブフィルムの長さは制限されない。カーボンナノチューブフィルムの構造及び製造方法は、特許文献１に掲載されている。
【００１７】
図４及び図５を参照すると、カーボンナノチューブフィルム１００は、間隔をあけて且つ基本的に平行に設置された複数のカーボンナノチューブワイヤ１０２と、隣接する二つのカーボンナノチューブワイヤ１０２の間におけるこれらに連接する少数のランダムなカーボンナノチューブ１０６と、からなる。カーボンナノチューブワイヤ１０２は、複数のカーボンナノチューブ１０４が同じ方向に沿って端と端とが接続されて形成されている。本実施形態において、複数のカーボンナノチューブ１０４が延伸する方向をＤ１方向と定義する。カーボンナノチューブフィルム１００の平面において、Ｄ１方向と垂直である方向をＤ２方向と定義する。各カーボンナノチューブワイヤ１０２における隣接するカーボンナノチューブ１０４は、Ｄ１方向に分子間力によって端と端とが接続されて配列し、Ｄ２方向に基本的に平行に配列して、分子間力によって連接されて、カーボンナノチューブセグメント１０８を形成する（図３を参照）。この際、隣接するカーボンナノチューブワイヤ１０２の間、或いは隣接するカーボンナノチューブ１０４の間には、複数の第一間隙１０５を有する。
【００１８】
少数のランダムに分散されたカーボンナノチューブ１０６を有するので、カーボンナノチューブフィルム１００は、フィルム構造体を維持したまま、Ｄ２方向に引っ張ることができる。カーボンナノチューブフィルム１００をＤ２方向に引っ張ると、カーボンナノチューブフィルム１００は変形し、基本的に平行する複数のカーボンナノチューブ１０４間の距離も変化する。Ｄ２方向におけるカーボンナノチューブフィルム１００の変形率の増加に伴い、Ｄ２方向における複数のカーボンナノチューブ１０４間の距離も大きくなる。カーボンナノチューブフィルム１００を引っ張る前では、隣接する二つのカーボンナノチューブ１０４が分離しているものと、隣接する二つのカーボンナノチューブ１０４が分離していないものとを含むので、隣接する二つのカーボンナノチューブ１０４間の距離は０μｍ〜１０μｍである。カーボンナノチューブフィルム１００をＤ２方向に引っ張っても、隣接する二つのカーボンナノチューブ１０４が分離しているものと、隣接する二つのカーボンナノチューブ１０４が分離していないものとを含むので、隣接する二つのカーボンナノチューブ１０４間の距離は０μｍ〜５０μｍとなる。複数の平行するカーボンナノチューブ１０４及び少数のランダムに分散されたカーボンナノチューブ１０６の数量比或いは質量比は２：１〜６：１であり、好ましくは、４：１〜６：１である。少数のランダムに分散されたカーボンナノチューブ１０６の数量が多くなると、Ｄ２方向におけるカーボンナノチューブフィルム１００の変形率も大きくなる。カーボンナノチューブフィルム１００のＤ２方向における変形率は３００％以下である。カーボンナノチューブフィルム１００のＤ２方向における変形率が３００％以下であるとは、カーボンナノチューブフィルム１００にＤ２方向に対して所定の力を加えて引っ張ると、Ｄ２方向におけるカーボンナノチューブフィルム１００の幅は、引っ張る前のカーボンナノチューブフィルム１００のＤ２方向における幅の３倍以下であり、この際、カーボンナノチューブフィルム１００は一体性を有して、損傷されないことを意味する。本実施形態において、平行する複数のカーボンナノチューブ１０４及び少数のランダムに分散されたカーボンナノチューブ１０６の数量比は２：１である。
【００１９】
カーボンナノチューブフィルム１００は、カーボンナノチューブアレイから引き出して得られる。カーボンナノチューブフィルム１００の製造方向は、以下のステップを含む。
【００２０】
第一ステップでは、カーボンナノチューブアレイを提供する。カーボンナノチューブアレイは、超配列カーボンナノチューブアレイ（Ｓｕｐｅｒａｌｉｇｎｅｄ  ａｒｒａｙ  ｏｆ  ｃａｒｂｏｎ  ｎａｎｏｔｕｂｅｓ，非特許文献１を参照）であり、該超配列カーボンナノチューブアレイの製造方法は、化学気成長法を採用する。化学気相成長法は、次のステップを含む。ステップ（ａ）では、平らな基材を提供する。該基材はｐ型のシリコン基材、ｎ型のシリコン基材及び酸化層が形成されたシリコン基材のいずれか一種である。本実施形態において、４インチ（略１０１．６ｍｍ）のシリコン基材を選択することが好ましい。ステップ（ｂ）では、基材の表面に、均一に触媒層を形成する。該触媒層の材料は、鉄、コバルト、ニッケル及びこれら２種以上を組み合わせて製造された合金のうちの何れか一種である。ステップ（ｃ）では、触媒層が形成された基材を７００℃〜９００℃の空気で３０分〜９０分間アニーリングする。ステップ（ｄ）では、アニーリングされた基材を反応炉に置き、保護ガスで５００℃〜７４０℃の温度で加熱した後、カーボンを含むガスを導入して、５分〜３０分間反応を行って、超配列カーボンナノチューブアレイを成長させる。該超配列カーボンナノチューブアレイは、互いに平行し、基材に対して垂直に生長する複数のカーボンナノチューブからなる。生長の条件を制御することによって、カーボンナノチューブアレイは、例えば、アモルファスカーボンや残存する触媒である金属粒子などの不純物は含まない。
【００２１】
第二ステップでは、カーボンナノチューブアレイから、少なくとも一枚のカーボンナノチューブフィルムを引き伸ばす。まず、ピンセットなどの工具を利用して複数のカーボンナノチューブの端部を持つ。例えば、一定の幅を有するテープを利用して複数のカーボンナノチューブの端部を持つ。次に、所定の速度で複数のカーボンナノチューブを引き出して、端と端とが接続されている複数のカーボンナノチューブセグメント１０８からなる連続したカーボンナノチューブフィルム１００を形成する。カーボンナノチューブを引き出す方向は、カーボンナノチューブアレイの成長方向と角度を成す。該角度は０°〜９０°（０°を含まず）である。本実施形態において、カーボンナノチューブを引き出す方向はカーボンナノチューブアレイの成長方向に対して垂直である。
【００２２】
複数のカーボンナノチューブを引き出す工程において、複数のカーボンナノチューブセグメント１０８をそれぞれ基材から脱離させると、カーボンナノチューブセグメント１０８は、端と端とが分子間力で接合される。これにより、所定の幅を有する連続した、且つ均一なカーボンナノチューブフィルム１００が形成される。該カーボンナノチューブフィルム１００の幅は、カーボンナノチューブアレイの寸法に関係する。カーボンナノチューブフィルム１００の長さは制限されず、必要に応じて選択できる。カーボンナノチューブアレイの面積が４インチ（略１０１．６ｍｍ）である際、カーボンナノチューブフィルム１００の幅は０．５ｎｍ〜１０ｃｍであり、カーボンナノチューブフィルム１００の厚さは０．５ｎｍ〜１０μｍである。
【００２３】
更に、複数のカーボンナノチューブフィルム１００は一つの面に設置できる、或いは複数のカーボンナノチューブフィルム１００は積層して設置できる。複数のカーボンナノチューブフィルム１００を積層して設置する場合、隣接する二つのカーボンナノチューブフィルム１００におけるカーボンナノチューブ１０４の延伸方向は同じでも、同じでなくてもよい。複数のカーボンナノチューブフィルム１００は分子間力で緊密に結合する。図６を参照すると、本実施形態において、二つのカーボンナノチューブフィルム１００が積層して設置され、また、二つのカーボンナノチューブフィルム１００におけるカーボンナノチューブ１０４の延伸方向は相互に垂直に交差している。
【００２４】
間隙が大きい第二間隙１１６を有するナノチューブフィルム１１４を取得するために、ステップ（Ｓ１０）において、更にＤ２方向に沿ってカーボンナノチューブフィルム１００を引っ張ることができる。Ｄ２方向に沿ってカーボンナノチューブフィルム１００を引っ張ることによって、カーボンナノチューブフィルム１００におけるカーボンナノチューブ１０４或いはカーボンナノチューブワイヤ１０２間の距離を増大させる。これにより、第一間隙１０５の寸法は大きくなり、後で形成するナノチューブフィルム１１４における第二間隙１１６の寸法も大きくなる。
【００２５】
図７を参照すると、カーボンナノチューブフィルム１００を引っ張る方法は次のステップを含む。第一ステップでは、Ｄ２方向に平行であるカーボンナノチューブフィルム１００の両端を二つの弾性支持体２００にそれぞれ設置して、二つの弾性支持体２００と接触しないカーボンナノチューブフィルム１００の部分を懸架させる。二つの弾性支持体２００はストリップ状の構造体であり、Ｄ２方向に沿って延伸している。第二ステップでは、二つの弾性支持体２００をＤ２方向に沿って引っ張る。弾性支持体２００は、弾性ゴム、ばね、ゴムひもの何れか一種である。好ましくは、弾性支持体２００を引っ張る速度は１０ｃｍ／ｓより小さい。弾性支持体２００を引っ張ることによって、カーボンナノチューブフィルム１００の面積を増大させ、カーボンナノチューブフィルム１００の利用率を向上することができる。
【００２６】
間隙が大きい第二間隙１１６を有するナノチューブフィルム１１４を取得するために、ステップ（Ｓ１０）において、有機溶剤によってカーボンナノチューブフィルム１００を処理して、間隙が大きい第一間隙１０５を形成する。有機溶剤は常温で揮発し易い有機溶剤であり、例えば、エタノール、メタノール、アセトン、ジクロロエタン或いはクロロホルムの何れか一種或いは多種の混合物である。本実施形態において、有機溶剤はエタノールである。有機溶剤は、カーボンナノチューブに良く浸透することができる。有機溶剤によってカーボンナノチューブフィルム１００を処理する方法は次のステップを含む。先ず、試験管によって、有機溶剤を、フレームによって懸架されたカーボンナノチューブフィルム１００の表面に垂らして、カーボンナノチューブフィルム１００の全ての表面を浸す。或いは、カーボンナノチューブフィルム１００を有機溶剤が入れられた容器に直接に置いて、カーボンナノチューブフィルム１００を浸す。有機溶剤によってカーボンナノチューブフィルム１００を処理すると、カーボンナノチューブフィルム１００における並行に隣接するカーボンナノチューブ１０４は収縮し、カーボンナノチューブフィルム１００において、間隔をあけて分布する複数のカーボンナノチューブストリップが形成される。該カーボンナノチューブストリップは同じ方向に沿って配列され、分子間力で端と端とが接続された複数のカーボンナノチューブからなる。また、有機溶剤によって処理されたカーボンナノチューブフィルム１００における基本的に同じ方向に沿って配列された複数のカーボンナノチューブストリップの間には間隙が形成されている。
【００２７】
二つのカーボンナノチューブフィルム１００が積層される場合、隣接するカーボンナノチューブフィルム１００におけるカーボンナノチューブの延伸方向は交差して角度αを成す。該角度αは０°〜９０°（０°は含まず）である。従って、有機溶剤によって処理されたカーボンナノチューブフィルム１００において、複数のカーボンナノチューブストリップは相互に交差して、寸法が大きい複数の微孔を形成する。また、有機溶剤によって処理されたカーボンナノチューブフィルム１００の接着性は弱くなる。カーボンナノチューブフィルム１００における微孔の寸法は２μｍ〜１００μｍであり、好ましくは、２μｍ〜１０μｍである。本実施形態において、角度αは９０°である。即ち、カーボンナノチューブフィルム１００において、複数のカーボンナノチューブストリップは相互に垂直に交差して、複数の矩形状の微孔を形成する。
【００２８】
有機溶剤によってカーボンナノチューブフィルム１００を処理する際、霧状の有機溶剤によってカーボンナノチューブフィルム１００を処理する。この際、懸架されたカーボンナノチューブフィルム１００を霧状の有機溶剤によって浸す。この霧状の有機溶剤は、カーボンナノチューブフィルム１００を処理する前に準備してもよい。または、霧状の有機溶剤は、カーボンナノチューブフィルム１００を処理すると同時に製造してもよい。カーボンナノチューブフィルム１００を処理すると同時に霧状の有機溶剤を製造する場合、次のステップを含む。第一ステップでは、揮発性の有機溶剤を提供する。第二ステップでは、有機溶剤を霧化して、分散する複数の有機溶剤霧滴を形成させる。第二ステップでは、懸架されたカーボンナノチューブフィルム１００の表面に複数の有機溶剤霧滴をスプレーして、カーボンナノチューブフィルム１００に有機溶剤を浸透させて、カーボンナノチューブフィルム１００を収縮させる。有機溶剤霧滴は、周囲の媒体に浮遊する小さな有機溶剤液滴である。超音波霧化、高圧霧化によって、有機溶剤を霧化して、有機溶剤霧滴を形成する。霧化した有機溶剤霧滴の直径は１０μｍ〜１００μｍであり、例えば、２０μｍ、５０μｍである。有機溶剤霧滴の直径が１０μｍ〜１００μｍである際、カーボンナノチューブフィルム１００と有機溶剤霧滴との間には適当な界面張力が形成されるため、カーボンナノチューブフィルム１００を収縮させ、また、カーボンナノチューブフィルム１００におけるカーボンナノチューブを均一に分散させることができる。
【００２９】
有機溶剤は、揮発性が高く揮発し易い。有機溶剤霧滴をカーボンナノチューブフィルム１００の表面にスプレーして、カーボンナノチューブフィルム１００に浸透させることで、有機溶剤の揮発によって、元のカーボンナノチューブフィルム１００におけるカーボンナノチューブを収縮させる。有機溶剤霧滴の直径は１０μｍ〜１００μｍであり、有機溶剤霧滴のサイズは小さいので、各有機溶剤霧滴がカーボンナノチューブフィルム１００に浸透する面積は小さい。これにより、カーボンナノチューブフィルム１００におけるカーボンナノチューブを収縮させて形成したカーボンナノチューブ束の直径は小さく、１０μｍより小さい。カーボンナノチューブ束の直径が小さいので、肉目で見ることはできず、カーボンナノチューブフィルム１００の透明性を高めることができる。有機溶剤霧滴をスプレーする工程において、有機溶剤霧滴をスプレーする際の気流の圧力を制御して、カーボンナノチューブフィルム１００は損傷してはならない。
【００３０】
ステップ（Ｓ１１）において、カーボンナノチューブフィルム１００の表面に欠陥を形成する方法は、カーボンナノチューブフィルム１００の表面に対して酸化処理を行って形成してもよい。或いは、カーボンナノチューブフィルム１００の表面に炭素を堆積して形成してもよい。好ましくは、カーボンナノチューブフィルム１００を懸架させたまま、上述の方法によって、カーボンナノチューブフィルム１００の表面に欠陥を形成する。具体的には、カーボンナノチューブフィルム１００は自立構造体であるので、カーボンナノチューブ１００の辺縁をフレームによって固定して、カーボンナノチューブフィルム１００を懸架させることができ、維持できる。
【００３１】
カーボンナノチューブフィルム１００の表面に酸化処理を行って、カーボンナノチューブフィルム１００の表面に欠陥を形成する場合、カーボンナノチューブフィルム１００の表面に対して酸化処理を行うので、カーボンナノチューブフィルム１００におけるカーボンナノチューブ１０４及びカーボンナノチューブ１０６の構造が破壊され、大量のダングリングボンドが形成される。原子層堆積法によって、ナノスケールのナノ材料層１１０を形成する際、ナノ材料の原子は、カーボンナノチューブ１０４及びカーボンナノチューブ１０６の表面に堆積し、カーボンナノチューブフィルム１００の表面に緊密なナノ材料層１１０が形成され、無機絶縁ナノチューブ１１２が形成される。ナノ材料層１１０の強度は高い。または、ナノ材料層１１０の厚さは制御できる。これにより、厚さが１０ｎｍであるナノ材料層１１０を形成できるので、取得した無機絶縁ナノチューブ１１２の厚さは薄い。本実施形態において、酸素プラズマによってカーボンナノチューブフィルム１００を処理して、カーボンナノチューブフィルム１００の表面に欠陥を形成する。酸素プラズマによってカーボンナノチューブフィルム１００を処理する工程において、酸素の流量は５０ｓｃｃｍであり、気体の圧力は１０Ｐａであり、処理時間は１０秒間であり、仕事率は２５Ｗである。図９及び図１０を参照すると、図９は、酸素プラズマによってカーボンナノチューブフィルム１００を処理しないカーボンナノチューブフィルム１００の表面に、原子層堆積法によって形成された酸化アルミニウム層が、非連続の粒子からなる構造体の走査型電子顕微鏡写真である。図１０は、酸素プラズマによってカーボンナノチューブフィルム１００を処理したカーボンナノチューブフィルム１００の表面に、原子層堆積法によって形成された酸化アルミニウム層が、連続した層状構造体からなる走査型電子顕微鏡写真である。
【００３２】
カーボンナノチューブフィルム１００の表面に炭素を堆積することによって、カーボンナノチューブフィルム１００の表面に欠陥を形成する場合、カーボンナノチューブフィルム１００の表面に炭素粒子を被覆する。カーボンナノチューブフィルム１００の表面に炭素を堆積する方法は、物理気相成長法、化学気相成長法、スプレー法などの何れか一種又は多種である。本実施形態において、物理気相成長法におけるマグネトロンスパッタリング方法によって、カーボンナノチューブフィルム１００の表面に炭素を堆積して、炭素層を形成する。マグネトロンスパッタリング方法によって、カーボンナノチューブフィルム１００の表面に炭素を堆積する工程において、電流は１５０ｍＡであり、気体の圧力は０．１Ｐａであり、アルゴン（Ａｒ）の流量は１０ｓｃｃｍであり、処理時間は１．５分間〜７．５分間である。図１１に示したように、マグネトロンスパッタリング方法によって、カーボンナノチューブフィルム１００の表面に炭素層を形成する。
【００３３】
炭素層は、カーボンナノチューブフィルム１００の表面に欠陥を形成させる。原子層堆積法によってナノスケールのナノ材料層１１０を形成する際、ナノ材料の原子をカーボンナノチューブ１０４及びカーボンナノチューブ１０６の表面に堆積して、カーボンナノチューブフィルム１００の表面に緊密なナノ材料層１１０を形成し、無機絶縁ナノチューブ１１２を形成する。ナノ材料層１１０の強度は高く、緊密性にも優れているので、厚さが薄い連続した層状構造体を形成できる。これにより、取得した無機絶縁ナノチューブ１１２の厚さも薄い。前記の方法によって形成されたナノ材料層１１０の厚さは１０ｎｍ〜２０ｎｍである。カーボンナノチューブフィルム１００の表面に炭素が堆積しない際、ナノ材料層１１０の厚さが３０ｎｍより厚い場合、連続した層状ナノ材料層１１０を形成できる。ナノ材料層１１０の厚さが３０ｎｍより薄い場合、連続した層状ナノ材料層１１０は形成できず、この際、ナノ材料層１１０は非連続の粒子からなる。これにより、非連続の粒子が、カーボンナノチューブフィルム１００の表面を被覆するので、後の無機絶縁ナノチューブ１１２のような管状構造体を形成できない。また、ナノ材料層１１０は非連続の複数の大きな粒子からなるので、緊密性及び力学性能が悪い。図１２及び図１３を参照すると、図１２は、炭素が堆積されていないカーボンナノチューブフィルム１００の表面に、原子層堆積法によって形成された酸化アルミニウム層が、非連続の粒子からなる構造体の透過型電子顕微鏡写真である。図１３は、炭素が堆積されたカーボンナノチューブフィルム１００の表面に、原子層堆積法によって形成された酸化アルミニウム層が、連続した層状構造体からなる透過型電子顕微鏡写真である。
【００３４】
ステップ（Ｓ１２）において、ナノ材料層１１０の厚さは１０ｎｍ〜１００ｎｍであり、好ましくは、２０ｎｍ〜５０ｎｍである。ナノ材料層１１０は、カーボンナノチューブフィルム１００における各カーボンナノチューブの表面或いは各カーボンナノチューブ束の表面を被覆して、連続した層状構造体を形成する。これにより、カーボンナノチューブフィルム１００を除去する（即ち、ナノ材料層１１０が被覆されたカーボンナノチューブを除去する）と、ナノ材料層１１０は複数のナノチューブ１１２を形成でき、また、該複数のナノチューブ１１２は相互に結合してナノチューブフィルム１１４を形成する。このナノチューブフィルム１１４は自立構造体である。ナノチューブ１１２は一本のナノチューブである、或いは枝状のナノチューブである。ナノ材料層１１０の材料は、金属酸化物、金属窒化物、金属炭化物、酸化ケイ素、窒化ケイ素、炭化ケイ素の何れか一種又は多種である。しかし、カーボンナノチューブフィルム１００におけるカーボンナノチューブの表面に層状構造体を形成でき、且つ酸化処理によってカーボンナノチューブフィルム１００を除去した後、ナノチューブ１１２を形成できれば、ナノ材料層１１０の材料は制限されない。更に、カーボンナノチューブフィルム１００におけるカーボンナノチューブ１０４の表面にナノ材料層１１０を形成できれば、原子層堆積法に制限されず、他の方法でもよい。例えば、物理気層成長法、化学気相成長法、より具体的には、電子線蒸着法、マグネトロンスパッタリング方法である。ステップ（Ｓ１２）は、カーボンナノチューブフィルム１００におけるカーボンナノチューブ１０４の表面にナノ材料層１１０を形成する方法によって、変わることができる。
【００３５】
本実施形態において、原子層堆積法によって、カーボンナノチューブフィルム１００の表面に酸化アルミニウムナノ材料層を形成する。成長源は、トリメチルアルミニウム及び水であり、キャリアガスは窒素ガスである。しかし成長源は、トリメチルアルミニウム及び水に制限されず、必要に応じて選択できる。
【００３６】
本実施形態のステップ（Ｓ１２）は、カーボンナノチューブフィルム１００の辺縁を金属フレームに固定して、カーボンナノチューブフィルム１００を懸架させた後、原子層堆積システムの真空容器内に置くステップ（Ｓ１２１）と、キャリアガスによって、原子層堆積システムの真空容器にトリメチルアルミニウム及び水を交互に導入して、カーボンナノチューブフィルム１００の表面に酸化アルミニウム層を形成するステップ（Ｓ１２２）と、を含む。
【００３７】
ステップ（Ｓ１２１）において、カーボンナノチューブフィルム１００の辺縁を金属フレームに固定して、金属フレームと接触しないカーボンナノチューブフィルム１００の部分を懸架させる。また、カーボンナノチューブフィルム１００は自立構造体であるので、カーボンナノチューブフィルム１００を直接に真空容器の支持体に設置してもよい。これにより、カーボンナノチューブフィルム１００の一部を懸架させることができ、カーボンナノチューブフィルム１００の表面に酸化アルミニウムを形成できる。更に、弾性支持体２００が耐高温材料である際、例えば、弾性支持体２００が金属ばねである際、引っ張った弾性支持体２００及びカーボンナノチューブフィルム１００は直接に原子層堆積システムの真空容器に置くことができる。
【００３８】
ステップ（Ｓ１２２）において、キャリアガスは窒素ガスである。キャリアガスの流量は５ｓｃｃｍである。原子層堆積システムの到達圧力（Ｕｌｔｉｍａｔｅ  Ｐｒｅｓｓｕｒｅ）は０．２３Ｔｏｒｒである。原子層堆積システムの真空容器に、トリメチルアルミニウム及び水を交互に導入する工程において、原子層堆積システムの真空容器にトリメチルアルミニウムを一回導入した後、水を一回導入することを一回のサイクルと定義する。具体的には、一回のサイクルにおいて、真空容器にトリメチルアルミニウムを一回導入した際、真空容器の真空度は０．２６Ｔｏｒｒに達する。この後、真空容器を２５秒間真空にして、真空容器の真空度を０．２３Ｔｏｒｒに戻す。次いで、真空容器に水を導入する。これにより、真空容器の真空度は再度０．２６Ｔｏｒｒに達する。この後、真空容器を５０秒間真空にして、真空容器の真空度を０．２３Ｔｏｒｒに戻す。これらの工程において、酸化アルミニウムの堆積速度は０．１４ｎｍ／ｃｙｃｌｅである。従って、サイクルの回数を制御することによって、酸化アルミニウム層の厚さを制御できる。酸化アルミニウム層はカーボンナノチューブフィルム１００における各カーボンナノチューブ或いは各カーボンナノチューブ束を被覆する。
【００３９】
ステップ（Ｓ１３）において、ナノ材料層１１０が被覆されたカーボンナノチューブフィルム１００を電気炉に置いて、酸素ガスの雰囲気でアニーリングする。アニーリング温度は５００℃〜１０００℃である。本実施形態において、石英管の中で、カーボンナノチューブフィルム１００を５５０℃の温度でアニーリングした後、カーボンナノチューブフィルム１００を除去して、酸化アルミニウムナノチューブフィルム１１４を形成する。
【００４０】
図１４及び図１５は、本実施形態で取得した酸化アルミニウムナノチューブフィルムの走査電子顕微鏡写真である。図１４と図２とを比較すると、本実施形態において取得した単層の酸化アルミニウムナノチューブフィルムの構造は、単層のカーボンナノチューブフィルムの構造と基本的に同じである。また、図１５と図６とを比較すると、本実施形態で取得した交差して設置された酸化アルミニウムナノチューブフィルムの構造は、交差して設置されたカーボンナノチューブフィルムの構造と基本的に同じである。図１６を参照すると、本実施形態で取得した酸化アルミニウムナノチューブフィルムは自立構造体である。
【００４１】
具体的には、図１７は、単層カーボンナノチューブフィルム１００によって形成された単層ナノチューブフィルム１１４の構造を示す図である。ナノチューブフィルム１１４は一体構造体であり、配向型のナノチューブフィルムであり、複数のナノチューブ１１２を含む。配向型のナノチューブフィルムにおいて、複数のナノチューブ１１２は同じ方向に沿って配列している。又は、配向型のナノチューブフィルムにおいて、配向型のカーボンナノチューブフィルムが二つ以上の領域に分割される場合、各領域における複数のナノチューブ１１２は同じ方向に沿って配列されている。この場合、異なる領域におけるナノチューブ１１２の配列方向は異なる。本実施形態において、複数のナノチューブ１１２は基本的に同じ方向に沿って配列している。
【００４２】
ナノチューブフィルム１１４における複数のナノチューブ１１２は、間隔をあけて設置される、或いは相互に接触して設置される。この中で、複数のナノチューブ１１２が間隔をあけて設置されている箇所を複数の第二間隙１１６と定義する。この第二間隙１１６があることで、ナノチューブフィルム１１４は、パターン化されたマスクとして利用できる。複数の第二間隙１１６は、ナノチューブフィルム１１４の厚さ方向に沿って、ナノチューブフィルム１１４を貫通している。これにより、ナノチューブフィルム１１４が基板１２０の成長表面１２２を被覆した際、エピタキシャル層１３０は、第二間隙１１６から露出した成長表面１２２に成長できる。複数の第二間隙１１６は、隣接する複数のカーボンナノチューブによって囲まれて形成され、微孔状を呈している。又はカーボンナノチューブが軸方向に沿って配列して延伸した隣接するカーボンナノチューブ１０４同士の間にできるストリップ状の間隙である。複数の第二間隙１１６の寸法は５ｎｍ〜１００μｍである。第二間隙１１６の寸法は、第二間隙１１６が微孔状である場合は、平均孔径を指し、第二間隙１１６がストリップ状である場合は、平均幅を指す。第二間隙１１６の寸法が小さいほど、エピタキシャル層１３０が成長する過程において、格子欠陥が発生する可能性は低く、高品質のエピタキシャル層１３０を得ることができる。好ましくは、第二間隙１１６の寸法は５ｎｍ〜１０μｍである。ナノチューブフィルム１１４のデューティファクター（ｄｕｔｙｆａｃｔｏｒ）は、１：１０〜１０：１、１：４〜４：１、１：２〜２：１である。ここで、デューティファクターとは、ナノチューブフィルム１１４が基板１２０の成長表面１２２を被覆した後における基板１２０の成長表面１２２の、ナノチューブフィルム１１４で遮られた領域と、ナノチューブフィルム１１４の複数の第二間隙１１６から露出した領域との面積比を示す。
【００４３】
複数のナノチューブ１１２が相互に接触する箇所は、イオン結合によって結合されている。また、カーボンナノチューブフィルム１００は除去されるので、ナノチューブ１１２の内部は中空である。ナノチューブフィルム１１４において、少なくとも一部のナノチューブ１１２の長さは、ナノチューブフィルム１１４の長さ或いは幅と同じである。ナノチューブフィルム１１４における複数のナノチューブ１１２は、基本的に同じ方向に沿って配列され、複数のナノチューブ１１２の延伸方向は、ナノチューブフィルム１１４の表面に平行である。ナノチューブフィルム１１４にいて、少数のランダムなナノチューブ１１２は同じ方向に沿って配列された複数のナノチューブ１１２と連接して一体構造体を形成する。ナノチューブ１１２の壁の厚さは１０ｎｍ〜１００ｎｍであり、その内径は１ｎｍ〜１００ｎｍである。図１８は、二層のカーボンナノチューブフィルム１００を利用して形成された交差した二層のナノチューブフィルム１１４の構造を示す図である。第一層のナノチューブフィルム１１４におけるナノチューブ１１２の延伸方向は、第二層のナノチューブフィルム１１４におけるナノチューブ１１２の延伸方向と基本的に直交する。二層のナノチューブフィルム１１４の間のイオン結合によって、二層のナノチューブフィルム１１４は一体構造体を形成する。
【００４４】
ステップ（Ｓ１４）において、基板１２０は、エピタキシャル層１３０に対して、結晶を成長させるための成長表面１２２を提供し、該成長表面１２２は、エピタキシャル層１３０の結晶成長を支持する。基板１２０の成長表面１２２は、平滑な表面であり、酸素や炭素などの不純物は含まれていない。基板１２０は、単層構造又は多層構造を有する。基板１２０が単層構造である場合、基板１００は単結晶構造体である。この時、基板１００は少なくとも一つの結晶面を含み、該結晶面はエピタキシャル層１３０の成長表面１２２として用いられる。基板１２０が多層構造である場合、基板１２０は、少なくとも一層の前記単結晶構造体を含み、また、単結晶構造体は少なくとも一つの結晶面を含み、該結晶面はエピタキシャル層１３０の成長表面１２２として用いられる。基板１２０の単結晶構造体は、ＧａＡｓ、ＧａＮ、Ｓｉ、ＳＯＩ（ｓｉｌｉｃｏｎ  ｏｎ  ｉｎｓｕｌａｔｏｒ）、ＡｌＮ、ＳｉＣ、ＭｇＯ、ＺｎＯ、ＬｉＧａＯ２、ＬｉＡｌＯ２、Ａｌ２Ｏ３などの一種又は数種からなる。基板１２０の材料は、製造するエピタキシャル層１３０の材料に応じて選択可能であるが、エピタキシャル層１３０の材料と類似の格子定数及び熱膨張係数を有することが好ましい。また、基板１２０は、エピタキシャル層１３０に対して、結晶を成長させるための成長表面１２２を有することを保証できれば、前記に列挙した材料に制限されない。ナノチューブフィルム１１４を成長表面１２２に設置する際、ナノチューブフィルム１１４における複数のナノチューブ１１２の延伸方向は、成長表面１２２に平行である。ナノチューブフィルム１１４における複数のナノチューブ１１２の延伸方向は、基板１２０の結晶方向に沿って延伸する、或いは基板１２０の結晶方向と角を成す。基板１２０の成長表面１２２の一部はナノチューブフィルム１１４によって被覆され、他の部分はナノチューブフィルム１１４における複数の第二間隙１１６から露出する。好ましくは、ナノチューブフィルム１１４は、基板１２０の成長表面１２２の全ての表面を被覆する。
【００４５】
ステップ（Ｓ１５）において、ナノチューブフィルム１１４は、エピタキシャル層１３０を成長させる際の保護膜として使用される。即ち、ナノチューブフィルム１１４を利用して、基板１２０の成長表面１２２を被覆する。この際、基板１２０の成長表面１２２の一部は、ナノチューブフィルム１１４のカーボンナノチューブによって遮られ、他の部分はナノチューブフィルム１１４の複数の第二間隙１１６から露出する。エピタキシャル層１３０は、基板１２０の成長表面１２２における複数の第二間隙１１６によって露出された部分のみから成長する。ナノチューブフィルム１１４は、複数の第二間隙１１６を有するので、ナノチューブフィルム１１４を、基板１２０の成長表面１２２をパターン化する際の保護膜として利用することができる。従って、従来のリソグラフィやエッチングに比べて、ナノチューブフィルム１１４の製造工程は簡単で、コストが低く、また、基板１２０の成長表面１２２は汚染されない。
【００４６】
エピタキシャル層１３０は、分子線エピタキシー法（ＭＢＥ）、化学ビームエピタキシー法（ＣＢＥ）、減圧エピタキシャル成長法、低温エピタキシー法、選択エピタキシー法、液相エピタキシー法（ＬＰＥ）、有機金属気相エピタキシー法（ＭＯＶＰＥ）、超高真空化学的気相成長法（ＵＨＶＣＶＤ）、ハイドライド気相エピタキシー法（ＨＶＰＥ）及び有機金属気相成長法（ＭＯＣＶＤ）などの一種又は数種の方法によって成長させる。
【００４７】
エピタキシャル層１３０はエピタキシャル成長法によって基板１２０の成長表面１２２に成長する単晶構造体である。エピタキシャル層１３０の厚さは必要に応じて選択できる。エピタキシャル層１３０の厚さは０．５ｎｍ〜１μｍであることが好ましいが、例えば、１００ｎｍ〜５００μｍ、２００ｎｍ〜２００μｍ或いは５００ｎｍ〜１００μｍである。また、エピタキシャル層１３０は、半導体、金属又は合金のエピタキシャル層であることができる。エピタキシャル層１３０が半導体エピタキシャル層である場合、半導体エピタキシャル層の材料は、ＧａＭｎＡｓ、ＧａＡｌＡｓ、ＧａＩｎＡｓ、ＧａＡｓ、ＳｉＧｅ、ＩｎＰ、Ｓｉ、ＡｌＮ、ＧａＮ、ＧａＩｎＮ、ＡｌＩｎＮ、ＧａＡｌＮ、ＡｌＧａＩｎＮなどである。エピタキシャル層１３０が金属エピタキシャル層である場合、金属エピタキシャル層の材料は、アルミニウム、プラチナ、銅、銀の何れか一種である。エピタキシャル層１３０が合金エピタキシャル層である場合、合金エピタキシャル層の材料はＭｎＧａ、ＣｏＭｎＧａ、Ｃｏ２ＭｎＧａの何れか一種である。
【００４８】
本実施形態において、エピタキシャル層１３０を、有機金属気相成長法によって、基板１２０の成長表面１２２に成長させる。ここで、高純度アンモニア（ＮＨ３）を窒素源ガスとして、トリメチルガリウム（ＴＭＧａ）又はトリエチルガリウム（ＴＥＧａ）をガリウム（Ｇａ）の原料ガスとして、窒素（Ｎ２）又は水素（Ｈ２）又はこれらの混合気体をキャリアガスとして、トリメチルインジウム（ＴＭＩｎ）をインジウム（Ｉｎ）の原料ガスとして、シラン（ＳｉＨ４）をケイ素の原料ガスとして、フェロセンマグネシウム（Ｃｐ２Ｍｇ）をマグネシウム（Ｍｇ）の原料ガスとして用いる。
【００４９】
本実施形態において、エピタキシャル層１３０の成長方法は、ナノチューブフィルム１１４が設置されたサファイア基板を真空反応室に設置して、反応室を１１００℃〜１２００℃まで加熱した後、キャリアガスを反応室に導入して、サファイア基板を２００秒〜１０００秒にわたって焼成するステップ（Ｓ１５１）と、キャリアガスの雰囲気で、反応室の温度を５００℃〜６５０℃まで下げて、同時にガリウムの原料ガス及び窒素源ガスを反応室に導入し、１０ｎｍ〜５０ｎｍの低温ＧａＮバッファ層（図示せず）を成長させるステップ（Ｓ１５２）と、ガリウムの原料ガスの導入を停止して、キャリアガス及び窒素源ガスはそのまま導入し続け、反応室の温度を１１００℃〜１２００℃まで昇温し、反応室のガス圧を１１００トル〜１２００トルに維持したまま、３０秒〜３００秒にわたってアニーリング処理するステップ（Ｓ１５３）と、反応室の温度を１０００℃〜１１００℃に維持し、ガリウムの原料ガスを再び導入すると同時に、ケイ素の原料ガスを導入して、高品質のＧａＮエピタキシャル層を成長させるステップ（Ｓ１５４）と、を含む。
【００５０】
図１９を参照すると、エピタキシャル層１３０の成長工程は、基板１２０の成長表面１２２の露出された部分に、エピタキシャル層１３０の核を形成し、核の寸法が、主に成長表面１２２に垂直する方向に沿って増加して、複数のエピタキシャル結晶粒１３２を形成するステップ（ａ）と、複数のエピタキシャル結晶粒１３２による横方向結晶成長及び隣接するエピタキシャル結晶粒１３２同士の合体によって、連続したエピタキシャル膜１３４を形成するステップ（ｂ）と、エピタキシャル膜１３４が成長表面１２２に垂直する方向に増大して、エピタキシャル層１３０を形成するステップ（ｃ）と、を含む。
【００５１】
ステップ（ａ）において、エピタキシャル結晶粒１３２は、ナノチューブフィルム１１４の第二間隙１１６によって露出された基板１２０の成長表面１２２から、ナノチューブフィルム１１４の複数の第二間隙１１６を貫通して成長する。ここで、形成しようとするエピタキシャル層１３０の核が、主に成長表面１２２に垂直する方向に沿って成長することを縦方向結晶成長として定義する。
【００５２】
ステップ（ｂ）において、隣接するエピタキシャル結晶粒１３２同士の合体によって、複数のエピタキシャル結晶粒１３２は互いに接続されて、一体構造を有するエピタキシャル膜１３４を形成する。隣接するエピタキシャル結晶粒１３２及びエピタキシャル膜１３４は、共にナノチューブフィルム１１４のカーボンナノチューブを囲むことにより複数の溝（図示せず）を形成する。即ち、基板１２０の成長表面１２２と接触する第一半導体１３０の表面に複数の溝を有する。複数の溝及び基板１２０は、共にナノチューブフィルム１１４を包む。溝の内壁は、カーボンナノチューブと接触する又は間隔を有する。これは、カーボンナノチューブと形成しようとするエピタキシャル層１３０との間の濡れ性によって決まる。溝の最大幅は５０ｎｍ〜１００ｎｍである。ここで溝の最大幅とは、基板１２０に垂直である方向における溝の最大の長さのことである。
【００５３】
複数のエピタキシャル結晶粒１３２及びエピタキシャル膜１３４からなる一体構造体の基板１２０の成長表面１２２に対向する表面は、複数の溝を有するので、凹凸構造を有するパターン化表面である。該凹凸構造は、ナノチューブフィルム１１４の構造に関係している。つまり、ナノチューブフィルム１１４が、間隔を開けて平行するように設置された複数のナノチューブ１１２からなる場合、複数のエピタキシャル結晶粒１３２及び前記エピタキシャル膜１３４からなる一体構造体の基板１２０の成長表面１２２に対向する表面には、平行に且つ間隔を有する複数の溝が形成される。また、二層のナノチューブフィルム１１４が交差して設置され、カーボンナノチューブが互いに交差するように設置される、又は互いに編むようにして網状構造体を形成する場合、複数のエピタキシャル結晶粒１３２及び前記エピタキシャル膜１３４からなる一体構造体の基板１２０の成長表面１２２に対向する表面には、交差された複数の溝を含む網状溝が形成される。ナノチューブフィルム１１４は、エピタキシャル結晶粒１３２と基板１２０との間で格子欠陥が発生することを防止するために用いられる。また、横方向結晶成長とは、基板１２０の成長表面１２２に平行な方向に沿って複数のエピタキシャル結晶粒１３２が結晶成長することをと定義する。
【００５４】
ステップ（ｃ）において、エピタキシャル膜１３４は、成長表面１２２に垂直な方向に増大する。従って、エピタキシャル層１３０を形成する時間は長くなる。しかし、基板１２０の成長表面１２２に、ナノチューブフィルム１１４が設置されているので、ステップ（ｂ）において、エピタキシャル膜１３４の欠陥は少ない。従って、エピタキシャル膜１３４が成長表面１２２に垂直な方向に増大して形成されたエピタキシャル層１３０も欠陥は少ない。
【００５５】
更に、本実施形態のエピタキシャル構造体１０の製造方法は、エピタキシャル層１３０の基板１２０と接触する表面の反対面にナノチューブフィルム１１４を設置して、新しいエピタキシャル層を形成するステップと、基板１２０を除去するステップと、を含むことができる。
【００５６】
（実施形態２）
図２０を参照すると、本発明の実施形態２はエピタキシャル構造体１０を提供する。エピタキシャル構造体１０は、基板１２０と、ナノチューブフィルム１１４と、エピタキシャル層１３０と、を含む。基板１２０は成長表面１２２を有する。ナノチューブフィルム１１４は基板１２０の成長表面１２２に設置される。ナノチューブフィルム１１４は複数の第二間隙１１６を有する。複数の第二間隙１１６と対応する成長表面１２２の表面は露出される。エピタキシャル層１３０は基板１２０の成長表面１２２に設置され、且つナノチューブフィルム１１４を被覆する。ナノチューブフィルム１１４は、基板１２０とエピタキシャル層１３０との間に設置される。
【００５７】
エピタキシャル層１３０は、ナノチューブフィルム１１４を被覆して、ナノチューブフィルム１１４の複数の第二間隙１１６を充填して、且つ基板１２０の成長表面１２２と接触する。エピタキシャル層１３０の基板１２０と接触する表面は、パターン化された表面であり、複数の溝を有し、凹凸構造を形成する。ナノチューブフィルム１１４は、エピタキシャル層１３０の複数の溝に存在している。即ち、エピタキシャル層１３０の基板１２０と接触する表面における突起の構造は、ナノチューブフィルム１１４の第二間隙１１６と対応し、且つ基板１２０の表面と接触する。エピタキシャル層１３０における溝は、エピタキシャル層１３０の厚さ方向に貫通しておらず、止まり溝である。
【００５８】
（実施形態３）
図２１を参照すると、本発明の実施形態３はエピタキシャル構造体２０の製造方法を提供する。エピタキシャル構造体２０の製造方法は、カーボンナノチューブフィルム１００を提供するステップ（Ｓ１０）であって、カーボンナノチューブフィルム１００は自立構造体であり、分子間力で端と端とが接続された複数のカーボンナノチューブ１０４を含み、複数のカーボンナノチューブ１０４は同じ方向に沿って配列され、隣接するカーボンナノチューブ１０４の間には第一間隙１０５を有するステップ（Ｓ２０）と、カーボンナノチューブフィルム１００を懸架させて、カーボンナノチューブフィルム１００を表面処理して、カーボンナノチューブ１０４の表面に欠陥を形成するステップ（Ｓ２１）と、原子層堆積法（ＡＬＤ）によって、カーボンナノチューブフィルム１００における複数のカーボンナノチューブ１０４の表面にナノ材料層１１０を成長させるステップ（Ｓ２２）と、ナノ材料層１１０を成長させたカーボンナノチューブフィルム１００をアニーリングして、カーボンナノチューブフィルム１００を除去し、複数のナノチューブ１１２を形成し、複数のナノチューブ１１２は同じ方向に沿って配列され、且つ相互に連接してナノチューブフィルム１１４を形成し、該ナノチューブフィルム１１４は自立構造体であるステップ（Ｓ２３）と、ナノチューブフィルム１１４を基板１２０の成長表面１２２の上方に懸架して設置するステップ（Ｓ２４）と、基板１２０の成長表面１２２にエピタキシャル層１３０を成長させるステップ（Ｓ２５）と、を含む。
【００５９】
本実施形態３のエピタキシャル構造体２０の製造方法は、実施形態１のエピタキシャル構造体１０の製造方法と基本的に同じであるが、異なる点はステップ（Ｓ２４）及びステップ（Ｓ２５）である。具体的には、ステップ（Ｓ２４）において、ナノチューブフィルム１１４が、基板１２０の成長表面１２２の上方に懸架して設置され、ステップ（Ｓ２５）において、形成されたエピタキシャル層１３０はナノチューブフィルム１１４を囲む。ナノチューブフィルム１１４から基板１２０の成長表面１２２までの距離は１０ｎｍ〜５００μｍであり、好ましくは、１０ｎｍ〜５００μｍである。
【００６０】
（実施形態４）
図２２を参照すると、本発明の実施形態４はエピタキシャル構造体２０を提供する。エピタキシャル構造体２０は、基板１２０と、ナノチューブフィルム１１４と、エピタキシャル層１３０と、を含む。
【００６１】
本実施形態４のエピタキシャル構造体２０の構造は、実施形態１のエピタキシャル構造体１０の構造と基本的に同じであるが、異なる点は、ナノチューブフィルム１１４が、エピタキシャル層１３０の内部に設置される点である。即ち、ナノチューブフィルム１１４がエピタキシャル層１３０に囲まれている。また、この際、ナノチューブフィルム１１４は、基板１２０の成長表面１２２と特定の距離を維持している。
【００６２】
本発明のエピタキシャル構造体及びその製造方法は、カーボンナノチューブをマスク膜として、間隙を有するナノチューブフィルムを形成するので、製造方法が簡単であり、大量生産に有利であり、コストが低い。また、間隙を有するナノチューブフィルムをマスク膜として、エピタキシャル層を成長させるので、製造方法が簡単であり、基板の成長表面の汚染を防止し、エピタキシャル層の品質を高めることができる。
【符号の説明】
【００６３】
１０、２０  エピタキシャル構造体
１００  カーボンナノチューブフィルム
１０２  カーボンナノチューブフィルムワイヤ
１０４、１０６  カーボンナノチューブ
１０５  第一間隙
１０８  カーボンナノチューブセグメント
１１０  ナノ材料層
１１２  ナノチューブ
１１４  ナノチューブフィルム
１１６  第二間隙
１２０  基板
１２２  成長表面
１３０  エピタキシャル層
１３２  エピタキシャル結晶粒
１３４  エピタキシャル膜
２００  弾性支持体
【図１】
0006017527.tif 000002
【図３】
0006017527.tif 000003
【図４】
0006017527.tif 000004
【図５】
0006017527.tif 000005
【図７】
0006017527.tif 000006
【図１７】
0006017527.tif 000007
【図１８】
0006017527.tif 000008
【図１９】
0006017527.tif 000009
【図２０】
0006017527.tif 000010
【図２１】
0006017527.tif 000011
【図２２】
0006017527.tif 000012
【図２】
0006017527.tif 000013
【図６】
0006017527.tif 000014
【図８】
0006017527.tif 000015
【図９】
0006017527.tif 000016
【図１０】
0006017527.tif 000017
【図１１】
0006017527.tif 000018
【図１２】
0006017527.tif 000019
【図１３】
0006017527.tif 000020
【図１４】
0006017527.tif 000021
【図１５】
0006017527.tif 000022
【図１６】
0006017527.tif 000023